(57)【要約】【解決手段】本発明は、ゴム材を基材とするコアに順次、中間層及びカバーを被覆したマルチピースソリッドゴルフボールにおいて、上記コアのゴム基材１００質量部に対して硫黄を０．０５〜０．５質量部含有してなり、上記コアの表面と中心との硬度差がＪＩＳ−Ｃ硬度で２１以上３０以下、そのコアの直径が３６〜４０ｍｍであり、上記中間層のショアＤ硬度が４７以上６０以下であり、その厚さが０．５〜２．０ｍｍであり、上記カバーのショアＤ硬度が５３以上６０以下であり、その厚さが０．６〜１．５ｍｍであると共に、上記中間層及びカバーについて、式１２０≦（中間層のショアＤ硬度×中間層の厚さ）＋（カバーのショアＤ硬度×カバーの厚さ）≦１５０を満たすことを特徴とするマルチピースソリッドゴルフボールを提供する。【効果】本発明のゴルフボールは、特に、打感及びアイアン打撃時の飛び性能に優れたものである。【選択図】なし【特許請求の範囲】
【請求項１】
ゴム材を基材とするコアに順次、中間層及びカバーを被覆したマルチピースソリッドゴルフボールにおいて、上記コアのゴム基材１００質量部に対して硫黄を０．０５〜０．５質量部含有してなり、上記コアの表面と中心との硬度差がＪＩＳ−Ｃ硬度で２１以上３０以下、そのコアの直径が３６〜４０ｍｍであり、上記中間層のショアＤ硬度が４７以上６０以下であり、その厚さが０．５〜２．０ｍｍであり、上記カバーのショアＤ硬度が５３以上６０以下であり、その厚さが０．６〜１．５ｍｍであると共に、上記中間層及びカバーについて、下記式
１２０≦（中間層のショアＤ硬度×中間層の厚さ）＋（カバーのショアＤ硬度×カバーの厚さ）≦１５０
を満たすことを特徴とするマルチピースソリッドゴルフボール。
【請求項２】
ＵＳＧＡのドラム回転式の初速度計と同方式の初速測定器を用いて測定したゴルフルールに規定された方法でのコアの初速度とボールの初速度との差が
（コアの初速度）−（ボールの初速度）＜０
である請求項１記載のマルチピースソリッドゴルフボール。
【請求項３】
上記中間層及び／又はカバーの材質は、
（ａ）オレフィン−不飽和カルボン酸ランダム共重合体及び／又はオレフィン−不飽和カルボン酸−不飽和カルボン酸エステルランダム共重合体          １００質量部、
（ｂ）分子量が２８０以上の脂肪酸又はその誘導体            ５〜８０質量部、
（ｃ）上記（ａ）、（ｂ）成分中の酸基を中和することができる塩基性無機金属化合物
０．１〜１０質量部
を含有してなり、メルトインデックスが１．０ｄｇ／ｍｉｎ以上である加熱混合物からなる請求項１又は２記載のマルチピースソリッドゴルフボール。
【請求項４】
上記中間層及び／又はカバーの材質は、
（ｄ）オレフィン−不飽和カルボン酸ランダム共重合体及び／又はオレフィン−不飽和カルボン酸−不飽和カルボン酸エステルランダム共重合体の金属イオン中和物
１００質量部、
（ｂ）分子量が２８０以上の脂肪酸又はその誘導体            ５〜８０質量部、
（ｃ）上記（ｄ）、（ｂ）成分中の酸基を中和することができる塩基性無機金属化合物
０．１〜１０質量部
を含有してなり、メルトインデックスが１．０ｄｇ／ｍｉｎ以上である加熱混合物からなる請求項１又は２記載のマルチピースソリッドゴルフボール。
【請求項５】
上記中間層及び／又はカバーの材質は、
（ａ）オレフィン−不飽和カルボン酸ランダム共重合体及び／又はオレフィン−不飽和カルボン酸−不飽和カルボン酸エステルランダム共重合体と、
（ｄ）オレフィン−不飽和カルボン酸ランダム共重合体及び／又はオレフィン−不飽和カルボン酸−不飽和カルボン酸エステルランダム共重合体の金属イオン中和物との混合物
１００質量部、
（ｂ）分子量が２８０以上の脂肪酸又はその誘導体            ５〜８０質量部、
（ｃ）上記（ａ）、（ｄ）、（ｂ）成分中の酸基を中和することができる塩基性無機金属化合物                                                ０．１〜１０質量部
を含有してなり、メルトインデックスが１．０ｄｇ／ｍｉｎ以上である加熱混合物からなる請求項１又は２記載のマルチピースソリッドゴルフボール。
【請求項６】
上記コアの初期荷重９８Ｎ（１０ｋｇｆ）から終荷重１２７５Ｎ（１３０ｋｇｆ）に負荷したときのたわみ量が３．０〜４．５ｍｍである請求項１〜５のいずれか１項記載のマルチピースソリッドゴルフボール。
【発明の詳細な説明】
【技術分野】
【０００１】
本発明は、弾性コア、中間層及びカバーを具備したマルチピースソリッドゴルフボールに関するものであり、更に詳述すると、打感が良好であり、そのうえアイアン打撃時の飛距離が向上したゴルフボールに関するものである。
【背景技術】
【０００２】
従来より、多層構造、特にスリーピース構造とするゴルフボールは、ワンピースやツーピースゴルフボールに比べて飛距離を大きく伸ばすことができ、ゴルフボールプレイヤーに有利なゴルフボールとして知られている。このようなスリーピースゴルフボールとして、例えば、中間層及びカバーを比較的軟らかく形成したもの（特許第３５０５９２２号公報）、カバーを比較的厚くしたもの（特許第３６８５２４８号公報）、カバーを比較的硬くしたもの（特開２００５−２１８８５８号公報，特許第３６８５２４５号公報）、コアを小さく形成したもの（特許第２６１４７９１号公報）、コアの初速度が比較的速いもの（特願２００５−３６７３２１号、未公開）、そのほか、特開２００２−７６４号公報、特開２００２−７６５号公報及び特開２００２−３１５８４８号公報など様々な硬度や層厚が設計されたスリーピースソリッドゴルフボールが提案されている。
【０００３】
しかしながら、上記のゴルフボールでは、ドライバーによる飛距離を重視する反面、アイアンによる打感や飛距離につきプレイヤーが満足する設計がなされていない。ドライバーをボールに打撃した場合とロフト角の大きいアイアンでボールを打撃した場合とでは、ボールの挙動が異なり、ドライバーではボール全体が変形し、一方、アイアンではボール表面及び該ボール表面から２〜３ｍｍ付近が変形するため、ボール表面付近の構造が重要となる。
【０００４】
即ち、ドライバーによる飛距離を稼ぐために従来から提案されたディスタンス系のボールでは、カバーを硬くして打撃時初速度を上げ、低スピン化を実現させているものの、アイアンの打感・コントロール性に劣っていた。そこで、従来のディスタンス系のゴルフボールの設計から、カバーを軟らかくしてアイアン性能を改善しようとすると今度はドライバーのスピンが増加してしまい、飛距離が低減してしまう。
【０００５】
そのため、ドライバーによる飛距離を満足させつつ、アイアンショットにより所望の距離を確実に得られるボールやアイアンショット時の打感が良好なゴルフボールを開発し、プレイヤーに提供することが望まれていた。
【０００６】
【特許文献１】特許第３５０５９２２号公報
【特許文献２】特許第３６８５２４８号公報
【特許文献３】特開２００５−２１８８５８号公報
【特許文献４】特許第３６８５２４５号公報
【特許文献５】特許第２６１４７９１号公報
【特許文献６】特開２００２−７６４号公報
【特許文献７】特開２００２−７６５号公報
【特許文献８】特開２００２−３１５８４８号公報
【発明の開示】
【発明が解決しようとする課題】
【０００７】
本発明は、上記事情に鑑みなされたものであり、ドライバーによる飛距離を満足させつつアイアンのコントロール性・飛距離・打感を向上させたマルチピースソリッドゴルフボールを提供するものである。
【課題を解決するための手段】
【０００８】
本発明者は、上記目的を達成すべく鋭意検討を重ねた結果、コアの硬度傾斜を大きくさせることがドライバー等の打撃時のボールスピン量を低くさせて飛距離を大きくさせることを知見し、さらに反発の良いアイオノマー系の材料を中間層やカバーに使用することに着目し、カバーを中硬度まで軟らかくした場合でも、ドライバー打撃時のボールが低スピンの状態にあり、さらにアイアンの打感・飛距離が向上することを知見し、本発明をなすに至ったものである。
【０００９】
即ち、一般にドライバー飛距離を重視しているディスタンス系ボールはアイアンによる打感及び飛距離を満足させていないが、本発明では、そのようなディスタンス系ボールでありながらアイアンの打感・飛距離を著しく向上させた多機能ゴルフボールである。その方法としては、アイアンのコントロール性を向上させるために、中硬度のカバーを使用することを特徴とする。なお、中硬度のカバーは高硬度のカバーに対しスピン増加になるが、本発明では、コアの硬度傾斜を大きくしてドライバーによる低スピン化を実現させ、更に、中間層とカバーの硬さ・ゲージを最適化することにより上記の低スピン化をアイアンの使用の際にも発揮させることを発見したものである。また更に、硫黄を含むコアとアイオノマー系材料にて形成した中間層及びカバーとの高反発性効果により、アイアン打撃時の初速を大きくさせ、硬度・ゲージの最適化により打感が良好でアイアンの飛距離が向上することを知見し、本発明を下記のとおりに構成したものである。
【００１０】
本発明は、下記のマルチピースソリッドゴルフボールを提供する。
［１］ゴム材を基材とするコアに順次、中間層及びカバーを被覆したマルチピースソリッドゴルフボールにおいて、上記コアのゴム基材１００質量部に対して硫黄を０．０５〜０．５質量部含有してなり、上記コアの表面と中心との硬度差がＪＩＳ−Ｃ硬度で２１以上３０以下、そのコアの直径が３６〜４０ｍｍであり、上記中間層のショアＤ硬度が４７以上６０以下であり、その厚さが０．５〜２．０ｍｍであり、上記カバーのショアＤ硬度が５３以上６０以下であり、その厚さが０．６〜１．５ｍｍであると共に、上記中間層及びカバーについて、下記式
１２０≦（中間層のショアＤ硬度×中間層の厚さ）＋（カバーのショアＤ硬度×カバーの厚さ）≦１５０
を満たすことを特徴とするマルチピースソリッドゴルフボール。
［２］ＵＳＧＡのドラム回転式の初速度計と同方式の初速測定器を用いて測定したゴルフルールに規定された方法でのコアの初速度とボールの初速度との差が
（コアの初速度）−（ボールの初速度）＜０
である［１］記載のマルチピースソリッドゴルフボール。
［３］上記中間層及び／又はカバーの材質は、
（ａ）オレフィン−不飽和カルボン酸ランダム共重合体及び／又はオレフィン−不飽和カルボン酸−不飽和カルボン酸エステルランダム共重合体          １００質量部、
（ｂ）分子量が２８０以上の脂肪酸又はその誘導体            ５〜８０質量部、
（ｃ）上記（ａ）、（ｂ）成分中の酸基を中和することができる塩基性無機金属化合物
０．１〜１０質量部
を含有してなり、メルトインデックスが１．０ｄｇ／ｍｉｎ以上である加熱混合物からなる［１］又は［２］記載のマルチピースソリッドゴルフボール。
［４］上記中間層及び／又はカバーの材質は、
（ｄ）オレフィン−不飽和カルボン酸ランダム共重合体及び／又はオレフィン−不飽和カルボン酸−不飽和カルボン酸エステルランダム共重合体の金属イオン中和物
１００質量部、
（ｂ）分子量が２８０以上の脂肪酸又はその誘導体            ５〜８０質量部、
（ｃ）上記（ｄ）、（ｂ）成分中の酸基を中和することができる塩基性無機金属化合物
０．１〜１０質量部
を含有してなり、メルトインデックスが１．０ｄｇ／ｍｉｎ以上である加熱混合物からなる［１］又は［２］記載のマルチピースソリッドゴルフボール。
［５］上記中間層及び／又はカバーの材質は、
（ａ）オレフィン−不飽和カルボン酸ランダム共重合体及び／又はオレフィン−不飽和カルボン酸−不飽和カルボン酸エステルランダム共重合体と、
（ｄ）オレフィン−不飽和カルボン酸ランダム共重合体及び／又はオレフィン−不飽和カルボン酸−不飽和カルボン酸エステルランダム共重合体の金属イオン中和物との混合物
１００質量部、
（ｂ）分子量が２８０以上の脂肪酸又はその誘導体            ５〜８０質量部、
（ｃ）上記（ａ）、（ｄ）、（ｂ）成分中の酸基を中和することができる塩基性無機金属化合物                                                ０．１〜１０質量部
を含有してなり、メルトインデックスが１．０ｄｇ／ｍｉｎ以上である加熱混合物からなる［１］又は［２］記載のマルチピースソリッドゴルフボール。
［６］上記コアの初期荷重９８Ｎ（１０ｋｇｆ）から終荷重１２７５Ｎ（１３０ｋｇｆ）に負荷したときのたわみ量が３．０〜４．５ｍｍである［１］〜［５］のいずれか１項記載のマルチピースソリッドゴルフボール。
【発明の効果】
【００１１】
本発明のマルチピースソリッドゴルフボールによれば、ドライバーによる飛距離を十分に満足させるとともに、ミドルアイアンやロングアイアンのいずれのアイアンにおいても打感や飛距離を向上させることができ、ゴルフプレイヤーに有利なゴルフボールである。
【発明を実施するための最良の形態】
【００１２】
以下、本発明につき更に詳しく説明する。
本発明は、上記のとおり、ゴム材を基材とするコアと中間層とカバーとを含有したマルチピースソリッドゴルフボールである。
【００１３】
本発明におけるコアは、基材ゴムを主材として常法に従って製造されるものである。例えば、シス−１，４−ポリブタジエン１００質量部に対し、アクリル酸、メタクリル酸などのα，β−モノエチレン不飽和カルボン酸又はその金属イオン中和物、トリメチロールプロパンメタクリレートなどの官能性モノマーなどの架橋剤から選ばれる１種を単独で又は２種以上を混合したものを１０質量部以上６０質量部以下、酸化亜鉛、硫酸バリウムなどの充填剤を５質量部以上３０質量部以下、ジクミルパーオキサイド等の過酸化物を０．５質量部以上５質量部以下、その他必要に応じて老化防止剤を０質量部以上１質量部以下配合し、このゴム組成物に対してプレス架橋した後、１４０℃以上１７０℃以下で１０分以上４０分以下で加熱圧縮して球状に形成する等の方法によりソリッドコアを成形し得る。
【００１４】
上記コアの主材である基材ゴムに硫黄を含有させることが必要である。この硫黄としては、特に制限はないが粉末硫黄を挙げることができ、具体的には、亜鉛華混合硫黄（鶴見化学工業社製）等の市販品を用いることができる。
【００１５】
硫黄の配合量については、コアの基材ゴム１００質量部に対して０．０５質量部以上とすることが好ましく、より好ましいのは０．１質量部以上である。上限値としては０．５質量部以下とすることが好ましく、より好ましいのは０．３質量部以下である。硫黄の配合量が少なすぎるとコアの表面と中心との硬度差を一定以上に大きくすること、即ち、硬度傾斜を一定以上に大きくすることができなくなる場合がある。また、硫黄の配合量が多すぎると、ゴム成形体に割れが出易くなるか、或いはコアに硬さが出なくなり、反発弾性が低くなるおそれがある。
【００１６】
また、ゴルフボールの反発性を向上させる点から、上記コアの主材である基材ゴムに有機硫黄化合物を含有させることが好ましい。有機硫黄化合物としては、ゴルフボールの反発性を向上させ得るものであれば特に制限されないが、例えばチオフェノール類、チオナフトール類、ハロゲン化チオフェノール類又はそれらの金属塩等が挙げられる。より具体的には、ペンタクロロチオフェノール、ペンタフルオロチオフェノール、ペンタブロモチオフェノール、パラクロロチオフェノール、ペンタクロロチオフェノールの亜鉛塩、ペンタフルオロチオフェノールの亜鉛塩、ペンタブロモチオフェノールの亜鉛塩、パラクロロチオフェノールの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等が挙げられ、特に、ペンタクロロチオフェノールの亜鉛塩、ジフェニルジスルフィドが好適に用いられる。
【００１７】
このような有機硫黄化合物の配合量は、上記基材ゴム１００質量部に対し、好ましくは０．０５質量部以上、更に好ましくは０．１質量部以上、最も好ましくは０．２質量部以上である。配合量が少なすぎると、反発性の改善効果が期待できない。また、上限値としては、好ましくは５質量部以下、更に好ましくは４質量部以下、最も好ましくは２質量部以下である。配合量が多すぎると、コアが軟らかくなりすぎてしまい、打感が悪くなったり、繰り返し打撃した時の割れ耐久性が悪くなることがある。
【００１８】
コアの直径は、３６ｍｍ以上、好ましくは３７ｍｍ以上、上限として４０ｍｍ以下、好ましくは３９ｍｍ以下である。コアの直径は、上記範囲よりも小さいと、中間層及びカバーが厚くなるのでアイアンによる打感が悪くなり、特にミドルアイアン以上の打感が悪くなってしまい、また、スピンが増加して飛距離が低下する。コアの直径が上記範囲よりも大きいと、中間層及びカバーが薄くなるので割れ耐久性や耐擦過傷性が悪くなる。さらに中間層が薄くなるとサイドスピン低減効果が低下し、アイアンショット時にサイドスピンが掛かり易くなりコントロール性に劣る。
【００１９】
上記コアのたわみ量、即ち、初期荷重９８Ｎ（１０ｋｇｆ）から終荷重１２７５Ｎ(１３０ｋｇｆ)まで負荷したときの圧縮たわみ量を適正化することは、アイアン打撃時のコアの低スピン効果を高め、かつ良好な打感を与えるために推奨される。その値は、好ましくは３．０ｍｍ以上、より好ましくは３．３ｍｍ以上であり、上限値としては、好ましくは４．５ｍｍ以下、より好ましくは４．０ｍｍ以下の範囲である。上記の値が小さすぎる、即ち、コアが硬すぎるとアイアン打撃時のコアの変形量が足りず、そのため低スピン効果が出なくなったり、打感が硬くなるおそれがある。逆に、上記の値が大きすぎる、即ち、コアが軟らかすぎると、ドライバー打撃時にボールが変形しすぎてしまい、反発が良くない場合がある。
【００２０】
更に、コア表面硬度としては、特に制限はないが、ＪＩＳ−Ｃ硬度で７５以上であることが好適であり、より好ましくは８０以上であり、上限として９０以下であることが好適であり、より好ましくは８５以下である。コア表面が上記範囲を超えると、打感が悪く、割れ耐久性が悪くなる場合がある。また、コア表面が上記範囲よりも低いとドライバー及びアイアン打撃時のスピン量が増えすぎる場合がある。
【００２１】
一方、コア中心硬度については特に制限はないが、ＪＩＳ−Ｃ硬度で５０以上であることが好適であり、より好ましくは５５以上であり、上限として６５以下であることが好適であり、より好ましくは６０以下である。コア中心が上記範囲を超えると、中心と表面との硬度差が小さくなるので打撃時のスピン量が増加しすぎる場合がある。一方、上記範囲よりも小さくなると、コアが軟らかくなりすぎ反発及び割れ耐久性が低下する場合がある。
【００２２】
上記コアの表面と中心との硬度差［（コア表面）−（コア中心）］は、ＪＩＳ−Ｃ硬度で２１以上、好ましくは２３以上、上限として３０以下、好ましくは２８以下である。この値が小さいとスピンが増加し、飛距離が低減する。また、上記の値が大きくなると、耐久性が悪くなったり、反発性も大きく低下してしまう。
【００２３】
本発明における中間層及び／又はカバーの材料としては、特に制限はないが、アイオノマーを使用することが好適である。このように、より表面に近い中間層・カバーに反発性の良いアイオノマーを使用することでアイアンの打撃時の初速が上がるものである。
【００２４】
更には、上記中間層及び／又はカバーの材料としては、下記のアイオノマーを含有した混合材料Ｉ〜ＩＩＩを用いることがより好ましい。
混合材料Ｉ
（ａ）オレフィン−不飽和カルボン酸ランダム共重合体及び／又はオレフィン−不飽和カルボン酸−不飽和カルボン酸エステルランダム共重合体          １００質量部、
（ｂ）分子量が２８０以上の脂肪酸又はその誘導体            ５〜８０質量部、
（ｃ）上記（ａ）、（ｂ）成分中の酸基を中和することができる塩基性無機金属化合物
０．１〜１０質量部
を含有してなり、メルトインデックスが１．０ｄｇ／ｍｉｎ以上である加熱混合物。
混合材料ＩＩ
（ｄ）オレフィン−不飽和カルボン酸ランダム共重合体及び／又はオレフィン−不飽和カルボン酸−不飽和カルボン酸エステルランダム共重合体の金属イオン中和物
１００質量部、
（ｂ）分子量が２８０以上の脂肪酸又はその誘導体            ５〜８０質量部、
（ｃ）上記（ｄ）、（ｂ）成分中の酸基を中和することができる塩基性無機金属化合物
０．１〜１０質量部
を含有してなり、メルトインデックスが１．０ｄｇ／ｍｉｎ以上である加熱混合物。
混合材料ＩＩＩ
上記（ａ）成分と（ｄ）成分との混合物                        １００質量部、
（ｂ）分子量が２８０以上の脂肪酸又はその誘導体            ５〜８０質量部、
（ｃ）上記（ｄ）、（ｂ）成分中の酸基を中和することができる塩基性無機金属化合物
０．１〜１０質量部
を含有してなり、メルトインデックスが１．０ｄｇ／ｍｉｎ以上である加熱混合物。
【００２５】
ここで、上記（ａ）成分中のオレフィンは、好ましくは炭素数２以上、上限として８以下、特に６以下のものが好ましく、具体的には、エチレン、プロピレン、ブテン、ペンテン、ヘキセン、ヘプテン、オクテン等が挙げられ、特にエチレンであることが好ましい。
【００２６】
また、不飽和カルボン酸としては、例えばアクリル酸、メタクリル酸、マレイン酸、フマル酸等を挙げることができ、特にアクリル酸、メタクリル酸であることが好ましい。
【００２７】
更に、不飽和カルボン酸エステルとしては、上述した不飽和カルボン酸の低級アルキルエステルが好適で、具体的には、メタクリル酸メチル、メタクリル酸エチル、メタクリル酸プロピル、メタクリル酸ブチル、アクリル酸メチル、アクリル酸エチル、アクリル酸プロピル、アクリル酸ブチル等を挙げることができ、特にアクリル酸ブチル（ｎ−アクリル酸ブチル、ｉ−アクリル酸ブチル）であることが好ましい。
【００２８】
（ａ）成分のランダム共重合体は、上記成分を公知の方法に従ってランダム共重合させることにより得ることができる。ここで、ランダム共重合体中に含まれる不飽和カルボン酸の含量（酸含量）は、２質量％以上、好ましくは６質量％以上、更に好ましくは８質量％以上、上限としては２５質量％以下、好ましくは２０質量％以下、更に好ましくは１５質量％以下であることが推奨される。酸含量が少ないと反発性が低下する可能性があり、多いと加工性が低下する可能性がある。
【００２９】
一方、（ｄ）成分のランダム共重合体の中和物は、上記ランダム共重合体中の酸基を部分的に金属イオンで中和することによって得ることができる。ここで、酸基を中和する金属イオンとしては、例えば、Ｎａ+、Ｋ+、Ｌｉ+、Ｚｎ++、Ｃｕ++、Ｍｇ++、Ｃａ++、Ｃｏ++、Ｎｉ++、Ｐｂ++等が挙げられるが、好ましくはＮａ+、Ｌｉ+、Ｚｎ++、Ｍｇ++等が好適に用いられ、更に好ましくはＺｎ++であることが推奨される。これら金属イオンのランダム共重合体の中和度は特に限定されるものではない。このような中和物は公知の方法で得ることができ、例えば、上記ランダム共重合体に対して、上記金属イオンのギ酸塩、酢酸塩、硝酸塩、炭酸塩、炭酸水素塩、酸化物、水酸化物及びアルコキシド等の化合物を使用して導入することができる。
【００３０】
上記（ａ）成分のランダム共重合体としては、例えば、ニュクレルＡＮ４３１１、同ＡＮ４３１８、同１５６０（いずれも三井・デュポンポリケミカル社製）等が、また（ｄ）成分のランダム共重合体の中和物としては、例えば、ハイミラン１５５４、同１５５７、同１６０１、同１６０５、同１７０６、同１８５５、同１８５６、同ＡＭ７３１６（いずれも三井・デュポンポリケミカル社製）、サーリン６３２０、同７９３０、同８１２０（いずれもデュポン社製）等が挙げられ、特に、亜鉛中和型アイオノマー樹脂（ハイミランＡＭ７３１６等）を好適に使用できる。
【００３１】
なお、上記（ａ）成分のランダム共重合体及び／又は上記（ｄ）成分の中和物をベース樹脂として使用することができ、使用することができるが、両成分を併用配合する場合の配合比は特に制限されるものではない。
【００３２】
上記（ｂ）成分は、分子量２８０以上の脂肪酸又はその誘導体であり、加熱混合物の流動性向上に寄与する成分で、上記（ａ）成分の熱可塑性樹脂と比較して分子量が極めて小さく、混合物の溶融粘度の著しい増加に寄与するものである。また、本発明の脂肪酸（誘導体）は、分子量が２８０以上で高含量の酸基（誘導体）を含むため、添加による反発性の損失が少ないものである。
【００３３】
上記（ｂ）成分の脂肪酸又はその誘導体は、アルキル基中に二重結合又は三重結合を含む不飽和脂肪酸（誘導体）であっても、アルキル基中の結合が単結合のみにより構成される飽和脂肪酸（誘導体）であってもよいが、１分子中の炭素数は、好ましくは１８以上、上限として好ましくは８０以下、特に４０以下であることが推奨される。炭素数が少ないと、本発明の目的である耐熱性の改善が達成できないばかりでなく、酸基の含量が多すぎてベース樹脂に含まれる酸基との相互作用により流動性の改善の効果を少なくする場合がある。一方、炭素数が多い場合には、分子量が大きくなるため流動性改質の効果を少なくする可能性がある。
【００３４】
（ｂ）成分の脂肪酸としては、具体的には、ステアリン酸、１２−ヒドロキシステアリン酸、ベヘニン酸、オレイン酸、リノール酸、リノレン酸、アラキジン酸、リグノセリン酸などが挙げられ、特に、ステアリン酸、アラキジン酸、ベヘニン酸、リグノセリン酸を好適に用いることができる。
【００３５】
また、（ｂ）成分の脂肪酸誘導体は、脂肪酸の酸基に含まれるプロトンを置換したものが挙げられ、このような脂肪酸誘導体としては、金属イオンにより置換した金属せっけんが例示できる。金属せっけんに用いられる金属イオンとしては、例えば、Ｌｉ+、Ｃａ++、Ｍｇ++、Ｚｎ++、Ｍｎ++、Ａｌ+++、Ｎｉ++、Ｆｅ++、Ｆｅ+++、Ｃｕ++、Ｓｎ++、Ｐｂ++、Ｃｏ++が挙げられ、特にＣａ++、Ｍｇ++、Ｚｎ++が好ましい。
【００３６】
（ｂ）成分の脂肪酸誘導体として、具体的には、ステアリン酸マグネシウム、ステアリン酸カルシウム、ステアリン酸亜鉛、１２−ヒドロキシステアリン酸マグネシウム、１２−ヒドロキシステアリン酸カルシウム、１２−ヒドロキシステアリン酸亜鉛、アラキジン酸マグネシウム、アラキジン酸カルシウム、アラキジン酸亜鉛、ベヘニン酸マグネシウム、ベヘニン酸カルシウム、ベヘニン酸亜鉛、リグノセリン酸マグネシウム、リグノセリン酸カルシウム、リグノセリン酸亜鉛等が挙げられ、特にステアリン酸マグネシウム、ステアリン酸カルシウム、ステアリン酸亜鉛、アラキジン酸マグネシウム、アラキジン酸カルシウム、アラキジン酸亜鉛、ベヘニン酸マグネシウム、ベヘニン酸カルシウム、ベヘニン酸亜鉛、リグノセリン酸マグネシウム、リグノセリン酸カルシウム、リグノセリン酸亜鉛を好適に使用することができる。
【００３７】
なお、上述した（ａ）成分及び／又は（ｄ）成分、及び（ｂ）成分の使用に際し、公知の金属せっけん変性アイオノマー（ＵＳＰ５３１２８５７，ＵＳＰ５３０６７６０，ＷＯ９８／４６６７１公報等）を使用することもできる。
【００３８】
上記の材料は、（ｃ）成分として上記（ａ）成分及び／又は（ｄ）成分、及び（ｂ）成分中の酸基を中和することができる塩基性無機充填剤を配合してなるものであるが、従来例でも挙げたように、（ａ）成分及び／又は（ｄ）成分、及び（ｂ）成分のみ、特に金属変性アイオノマー樹脂のみ（例えば、上記特許公報に記載された金属せっけん変性アイオノマー樹脂のみ）を加熱混合すると、下記に示すように金属せっけんとアイオノマーに含まれる未中和の酸基との交換反応により脂肪酸が発生する。この発生した脂肪酸は熱的安定性が低く、成形時に容易に気化するため、成形不良の原因となるばかりでなく、発生した脂肪酸が成形物の表面に付着した場合、塗膜密着性が著しく低下する原因になる。
【化１】
2008136858.tif 000002
【００３９】
このような問題を解決すべく、（ｃ）成分として、上記（ａ）成分及び／又は（ｄ）成分と（ｂ）成分中に含まれる酸基を中和する塩基性無機金属化合物を必須成分として配合する。（ｃ）成分の配合で、上記（ａ）成分及び／又は（ｄ）成分と（ｂ）成分中の酸基が中和され、これら各成分配合による相乗効果により、加熱混合物の熱安定性が高まると同時に、良好な成形性が付与され、ゴルフボール用材料としての反発性が向上するという優れた特性が付与されるものである。
【００４０】
上記（ｃ）成分は、上記（ａ）成分及び／又は（ｄ）成分、及び（ｂ）成分中の酸基を中和することができる塩基性無機金属化合物であり、好ましくは一酸化物であることが推奨され、アイオノマー樹脂との反応性が高く、反応副生成物に有機物を含まないため、熱安定性を損なうことなく、加熱混合物の中和度を上げることができる。
【００４１】
ここで、塩基性無機金属化合物に使われる金属イオンとしては、例えば、Ｌｉ+、Ｎａ+、Ｋ+、Ｃａ++、Ｍｇ++、Ｚｎ++、Ａｌ+++、Ｎｉ+、Ｆｅ++、Ｆｅ+++、Ｃｕ++、Ｍｎ++、Ｓｎ++、Ｐｂ++、Ｃｏ++等が挙げられ、無機金属化合物としては、これら金属イオンを含む塩基性無機金属化合物、具体的には、酸化マグネシウム、水酸化マグネシウム、炭酸マグネシウム、酸化亜鉛、水酸化ナトリウム、炭酸ナトリウム、酸化カルシウム、水酸化カルシウム、水酸化リチウム、炭酸リチウム等が挙げられるが、上述したように一酸化物が好適で、特に、アイオノマー樹脂との反応性の高い酸化マグネシウムを好適に使用できる。
【００４２】
上記アイオノマー系混合材料は、上述したように（ａ）成分、（ｄ）成分、（ｂ）成分及び（ｃ）成分を配合してなり、熱安定性、成形性、反発性の向上が図れるものであるが、これら成分の配合量は（ａ）成分及び／又は（ｄ）成分（以下、ベース樹脂という）１００質量部に対し、（ｂ）成分の配合量を５質量部以上、上限として８０質量部以下、好ましくは４０質量部以下、更に好ましくは２０質量部以下、（ｃ）成分の配合量を０．１質量部以上、上限としては１０質量部以下、好ましくは５質量部以下にする必要がある。（ｂ）成分の配合量が少ない場合、溶融粘度が低くなり加工性が低下し、多いと耐久性が低下する。また、（ｃ）成分の配合量が少ない場合、熱安定性、反発性の向上が見られず、多い場合、過剰の塩基性無機金属化合物により組成物の耐熱性がかえって低下する。
【００４３】
上記の混合材料は、上述した材料をそのまま使用しても、該混合物に他の材料を適宜配合してもよいが、いずれにしても、加熱混合物としてのメルトインデックス（ＪＩＳ−Ｋ６７６０（試験温度１９０℃、試験荷重２１Ｎ（２．１６ｋｇｆ）にて測定））を１．０ｄｇ／ｍｉｎ以上、好ましくは１．５ｄｇ／ｍｉｎ以上、更に好ましくは２．０ｄｇ／ｍｉｎ以上にする必要があり、上限としては２０ｄｇ／ｍｉｎ以下、好ましくは１５ｄｇ／ｍｉｎ以下であることが推奨される。加熱混合物のメルトインデックスが少ないと加工性が著しく低下してしまう。
【００４４】
上記混合材料は、赤外吸収測定において通常検出される１６９０〜１７１０ｃｍ-1のカルボニル伸縮振動に帰属する吸収ピークの吸光度に対する、１５３０〜１６３０ｃｍ-1のカルボキシラート伸縮振動に帰属する吸収ピークにおける相対吸光度（カルボキシラート伸縮振動に帰属する吸収ピークの吸光度／カルボニル伸縮振動に帰属する吸収ピークの吸光度）として特定されたものであることが好ましい。
【００４５】
ここで、カルボキシラート伸縮振動はプロトンを解離したカルボキシル基（金属イオンにより中和されたカルボキシル基）を、カルボニル伸縮振動は未解離のカルボキシル基の振動をそれぞれ示すが、それぞれのピークの強度比は中和度に依存する。一般的に用いられる中和度が約５０モル％のアイオノマー樹脂の場合、それぞれのピークの吸光度比は約１：１である。
【００４６】
上記混合材料は、材料としての熱安定性、成形性、反発性を改良するために、カルボキシラート伸縮振動に帰属するピークの吸光度が、カルボニル伸縮振動によるピークの吸光度の少なくとも１．５倍以上であることが推奨され、好ましくは２倍以上であり、更に好ましくはカルボニル伸縮振動に帰属するピークが存在しないものであることが推奨される。
【００４７】
また、上記混合材料は、熱安定性を熱重量測定により測定することができるが、加熱混合物は、熱重量測定において、２５℃における重量を基準とした２５０℃における減量率が、好ましくは２重量％以下、より好ましくは１．５重量％以下、更に好ましくは１重量％以下であることが推奨される。
【００４８】
なお、上記混合材料自体の比重は、特に制限されるものではないが、好ましくは０．９以上、上限として好ましくは１．５以下、より好ましくは１．３以下、更に好ましくは１．１以下であることが推奨される。
【００４９】
上記混合材料は、上述した（ａ）成分及び／又は（ｄ）成分、（ｂ）成分及び（ｃ）成分が加熱混合され、メルトインデックスが適正化されるものであるが、加熱混合物中の酸基の７０モル％以上、好ましくは８０モル％以上、更に好ましくは９０モル％以上が中和されていることが推奨され、高中和化により上述したベース樹脂と脂肪酸（誘導体）のみを使用した場合に問題となる交換反応をより確実に抑制し、脂肪酸の発生を防ぐことができ、熱的な安定性が著しく増大し、成形性が良好で、従来のアイオノマー樹脂と比較して反発性の著しく増大した材料になり得る。
【００５０】
ここで、上記混合材料の中和化は、高中和度と流動性をより確実に両立するために、上記加熱混合物の酸基が遷移金属イオンと、アルカリ金属及び／又はアルカリ土類金属イオンとで中和されていることが推奨され、遷移金属イオンがアルカリ（土類）金属イオンと比較してイオン凝集力が弱いため、加熱混合物中の酸基の一部を中和し、流動性の著しい改良を図ることができる。
【００５１】
この場合、遷移金属イオンと、アルカリ（土類）金属イオンのモル比は適宜調整されるが、好ましくは１０：９０〜９０：１０、特に２０：８０〜８０：２０であることが好ましい。遷移金属イオンのモル比が少ないと、流動性を改善する効果が十分に得られない可能性があり、モル比が高いと、反発性が低下する可能性がある。
【００５２】
ここで、上記金属イオンとして、具体的には、遷移金属イオンとしては、亜鉛イオン等、アルカリ金属イオン又はアルカリ土類金属イオンとしては、ナトリウムイオン、リチウムイオン及びマグネシウムイオンから選ばれる少なくとも１種のイオン等が挙げられる。
【００５３】
なお、酸基が遷移金属イオンとアルカリ金属イオン又はアルカリ土類金属イオンとで中和された加熱混合物を得る方法は、特に制限されるものではなく、例えば、遷移金属イオン（亜鉛イオン）により中和する方法の具体的な例として、脂肪酸に亜鉛せっけんを用いる方法、（ｄ）成分として亜鉛中和物をベース樹脂（例えば、亜鉛中和型アイオノマー樹脂）に含める方法、（ｃ）成分の塩基性無機金属化合物に亜鉛酸化物を用いる方法などが挙げられる。
【００５４】
上記混合材料には、必要に応じて種々の添加剤を調整することにより得ることができるが、例えば、カバー材として使用する場合、上記加熱混合物に、更に、顔料、分散剤、老化防止剤、紫外線吸収剤、光安定剤などを加えることができる。また、本発明の材料中には、打撃時のフィーリングを改善するために上記必須成分に加え、種々の非アイオノマー熱可塑性エラストマーを配合することができ、このような非アイオノマー熱可塑性エラストマーとして、例えば、オレフィン系エラストマー、スチレン系エラストマー、エステル系エラストマー、ウレタン系エラストマー等が挙げられ、特にオレフィン系エラストマー、スチレン系エラストマーの使用が好ましい。
【００５５】
また、上記中間層又はカバーの製法については特に制限はなく、例えば、上記材料を配合してカバー材を得るには、加熱混合条件として、例えば、加熱温度１５０〜２５０℃、混合機として、例えば、混練型二軸押出機、バンバリー、ニーダー等のインターナルミキサーなどを用いて混練する。この場合、カバー材料は、必須成分以外の各種添加剤を配合する方法について制限はなく、上記必須成分と共に配合して同時に加熱混合する方法、上記必須成分を予め加熱混合をした後、任意の添加剤を加えて更に加熱混合する方法等を挙げることができる。
【００５６】
上記中間層の材料硬度については、ショアＤ硬度（ＡＳＴＭ  Ｄ２２４０に基づくタイプＤデュロメーターによる測定値と同値である。）で４７以上、好ましくは５０以上、上限として６０以下、好ましくは５８以下である。中間層が上記硬度範囲よりも軟らかすぎるとスピンが増加して飛距離が低下する。又は、反発も低下してしまい、特にアイアンの打撃時初速が低下して飛ばないという不都合がある。逆に、中間層が上記範囲よりも硬いと打感が悪くなる。
【００５７】
また、中間層の厚さは０．５ｍｍ以上、好ましくは０．８ｍｍ以上、より好ましくは１．０ｍｍ以上、上限として２．０ｍｍ以下、好ましくは１．７ｍｍ以下、更に好ましくは１．５ｍｍ以下である。中間層が上記範囲よりも薄すぎると割れ耐久性が悪くなるおそれがある。さらにアイアンショット時にサイドスピンが掛かり易くなりコントロール性に劣ることがある。逆に、中間層が上記範囲よりも厚いとスピンが増えてしまい、打感が悪くなることがある。
【００５８】
カバーは、上記中間層を被覆し、ボール表面側の位置する最外層と定義される。このカバーの材料硬度については、ショアＤ硬度で５３以上、好ましくは５５以上、上限としては６０以下、好ましくは５９以下、より好ましくは５８以下である。カバーが上記硬度範囲よりも軟らかすぎると、スピンが増加して飛距離が低下するおそれがある。さらに反発も低下し、特にアイアンの打撃時初速が低下して飛ばないという不都合がある。逆に、カバーが上記範囲よりも硬いと打感が悪くなり、特にアイアンの打感が悪くなる。
【００５９】
カバーの厚さは０．６ｍｍ以上、好ましくは０．８ｍｍ以上、上限として１．５ｍｍ以下、好ましくは１．４ｍｍ以下である。カバーが上記範囲よりも薄すぎると、ボールの割れ耐久性や耐擦過傷性が悪くなる。さらにアイアンショット時にサイドスピンが掛かり易くなりコントロール性に劣ってしまう。逆に、カバーが上記範囲よりも厚いとスピンが増えてしまい、打感が悪くなることがある。
【００６０】
本発明においては、さらに、上記中間層及びカバーの硬度・厚さは下記式
１２０≦（中間層のショアＤ硬度×中間層の厚さ）＋（カバーのショアＤ硬度×カバーの厚さ）≦１５０
を満たすことが必要とされる。
【００６１】
ここで、上記式は、中間層とカバーとを合わせたコア被覆体の全体の硬さの指数を表し、この値が小さいと軟らかく、大きいと硬いという意味である。上記の値よりも小さいと、アイアン打撃時におけるコアの低スピン化の効果が出やすいが、カバーのスピン増大の方が勝ってしまい、その結果、スピンは増えてしまう。また、上記値より大きいと、アイアン打撃時においてコアの低スピン効果が出にくくなりスピン増になり、その結果、飛距離が低下し、打感も硬くなる。
【００６２】
本発明のゴルフボールの形成方法は特に制限されるものではなく、中間層、カバーのいずれも、例えば、射出成形やコンプレッション成形等で形成できる。射出成形法を採用する場合には、射出成形用金型の所定位置に予め作製したソリッドコアを配備した後、上記材料を該金型内に導入する方法が採用できる。また、コンプレッション成形法を採用する場合には、上記材料で一対のハーフカップを作り、このカップでコアを直接又は中間層を介してくるみ、金型内で加圧加熱する方法を採用できる。
【００６３】
また、本発明においては、コアと、該コアを被覆する中間層と、該中間層を被覆するカバーとを備えたゴルフボールを上述した各素材を用いて形成するものであり、本発明のコアの初速度及びゴルフボールの初速度の関係を満たすことができる。
【００６４】
上記のコア及びボールの初速度（ｍ／ｓ）については、Ｒ＆Ａの承認する装置であるＵＳＧＡのドラム回転式の初速度計と同方式の初速測定器を用いて測定した測定値である。即ち、ボールを２３±１℃環境下で３時間以上温調した後、室温２３±２℃の部屋でテストしたものであり、２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出したものである。なお、約１５分間でこのサイクルを行なう。
【００６５】
ここで、上記の差は、下記式
（コアの初速度）−（ボールの初速度）
の値が０未満であること、好ましくは−０．２以下、さらに好ましくは−０．４以下となるように調整することが好ましい。即ち、ボールの方がコアよりも速いということは、中間層及びカバーの反発が良いということを意味する。アイアン打撃時には表面付近の反発が良い方がボールの打撃初速は速くなる傾向にある。また、表面付近の反発が悪いとアイアン打撃時の接触時間が長くなりボールが重く感じるという不都合がある。したがって、コアの初速度よりもボールの初速度の方が大きいことが本発明の効果を十分に確保することができる。
【００６６】
また、上記ゴルフボールのたわみ量、即ち、初期荷重９８Ｎ（１０ｋｇｆ）から終荷重１２７５Ｎ（１３０ｋｇｆ）まで負荷したときの圧縮たわみ量については特に制限はないが、２．５ｍｍ以上とすることが好適であり、より好ましくは２．８ｍｍ以上である。上限値としては、好ましくは４．０ｍｍ以下、より好ましくは３．５ｍｍ以下の範囲である。上記の値が小さすぎる、即ち、ボールが硬すぎるとアイアン打撃時のコアの変形量が足りず、そのため低スピン効果が出なくなったり、打感が硬くなるおそれがある。逆に、ボールが軟らかすぎると、ドライバー打撃時にボールが変形しすぎてしまい、反発が良くない場合がある。
【００６７】
なお、本発明のゴルフボールの直径は、通常４２．６７ｍｍ以上、好ましくは４２．６７〜４３．００ｍｍ、重さは通常４５．０〜４５．９３ｇに形成することができる。また、本発明は、その目的から、２００６年のＲ＆Ａのゴルフ規則に適合するものであること、即ち、１）ボールが４２．６７２ｍｍのリングを通過しないこと、２）ボール重量が４５．９３ｇ以下であること、及び３）ボール初速が７７．７２４ｍ／ｓ以下であることが望まれる。
【実施例】
【００６８】
以下、実施例と比較例を示し、本発明を具体的に説明するが、本発明は下記の実施例に制限されるものではない。
【００６９】
〔実施例１〜４、比較例１〜９〕
実施例１〜４及び比較例１〜９におけるゴルフボールを作成するに際し、下記表１に示す配合のゴム材料を用意した。このゴム組成物をニーダー又はロールにて適宜混練した後、いずれも１５５℃、１５分にて加硫して各例のソリッドコアを作成した。なお、下記表中の各材料の数字は質量部で表される。
【００７０】
【表１】
2008136858.tif 000003
【００７１】
上記の材料の説明は下記の通りである。上記の数字は質量部を示す。
※１  ポリブタジエンゴム…商品名「ＢＲ０１」（ＪＳＲ社製）
※２  過酸化物（１）…ジクミルパーオキサイド  商品名「パークミルＤ」
（日本油脂社製）
※３  過酸化物（２）…１，１ジ（ｔ−ブチルパーオキシ）シクロヘキサンとシリカとの
混合物  商品名「パーヘキサＣ−４０」（日本油脂社製）
※４  硫黄…亜鉛華混合硫黄（鶴見化学工業社製）
※５  老化防止剤…商品名「ノクラックＮＳ−６」（大内新興化学工業社製）
【００７２】
次に、上記コアの周囲に下記表２に示す中間層材料を射出成形して、中間層被覆体を形成した。さらに、この中間層被覆体表面に下記表３に示す１カバーを射出成形してスリーピースソリッドゴルフボールを製造した。
【００７３】
【表２】
2008136858.tif 000004
※ 数字は質量部を示す。
【００７４】
ＡＭ７３１８：三井デュポンポリケミカル社製  Ｎａイオン中和エチレン−メタクリル酸
共重合体のアイオノマー樹脂
Ｓ８１５０：デュポン社製  Ｎａイオン中和エチレン−メタクリル酸共重合体のアイオノ
マー樹脂
Ｓ８１２０：デュポン社製  Ｎａイオン中和エチレン−メタクリル酸−アクリル酸エステ
ル共重合体のアイオノマー樹脂
Ｓ８３２０：デュポン社製  Ｎａイオン中和エチレン−メタクリル酸−アクリル酸エステ
ル共重合体のアイオノマー樹脂
ＤＲ６１００Ｐ：ＪＳＲ社製  水添ポリマー（オレフィン系熱可塑性エラストマー）
ベヘニン酸：日本油脂社製  商品名「ＮＡＡ−２２２Ｓ（粉末）」
Ｃａ（ＯＨ）2：白石カルシウム社製  「ＣＬＳ−Ｂ」
【００７５】
【表３】
2008136858.tif 000005
※ 数字は質量部を示す。
【００７６】
Ｈ１６０５：三井デュポンポリケミカル社製  Ｎａイオン中和エチレン−メタクリル酸
共重合体のアイオノマー樹脂
Ｈ１７０６：三井デュポンポリケミカル社製  Ｚｎイオン中和エチレン−メタクリル酸
共重合体のアイオノマー樹脂
Ｈ１６０１：三井デュポンポリケミカル社製  Ｎａイオン中和エチレン−メタクリル酸
共重合体のアイオノマー樹脂
Ｈ１５５７：三井デュポンポリケミカル社製  Ｚｎイオン中和エチレン−メタクリル酸
共重合体のアイオノマー樹脂
ＡＭ７３３１：三井デュポンポリケミカル社製  Ｎａイオン中和エチレン−メタクリル酸
−アクリル酸エステル共重合体のアイオノマー樹脂
Ｈ１８５５：三井デュポンポリケミカル社製  Ｚｎイオン中和エチレン−メタクリル酸
−アクリル酸エステル共重合体のアイオノマー樹脂
ベヘニン酸：日本油脂社製  商品名「ＮＡＡ−２２２Ｓ（粉末）」
Ｃａ（ＯＨ）2：白石カルシウム社製  「ＣＬＳ−Ｂ」
酸化チタン：石原産業社製  商品名「タイペークＲ５５０」
Ultramarine Blue EP-62：  HOLLIDAY PIGMENTS社製
【００７７】
上記スリーピースソリッドゴルフボールの構造及び性能評価は下記のとおりである。
【００７８】
【表４】
2008136858.tif 000006
※１＝（中間層Ｄ硬度×中間層ゲージ）＋（カバーＤ硬度×カバーゲージ）
【００７９】
【表５】
2008136858.tif 000007
※１＝（中間層Ｄ硬度×中間層ゲージ）＋（カバーＤ硬度×カバーゲージ）
【００８０】
各ボールの性能評価は下記の試験法により行われた。
【００８１】
たわみ変形量
（１）コアに対し、初期荷重９８Ｎ（１０ｋｇｆ）を負荷した状態から終荷重１２７５Ｎ（１３０ｋｇｆ）を負荷したときまでの変形量（ｍｍ）を計測した。
（２）ボール球体に対し、初期荷重９８Ｎ（１０ｋｇｆ）を負荷した状態から終荷重１２７５Ｎ（１３０ｋｇｆ）を負荷したときまでの変形量（ｍｍ）を計測した。
【００８２】
コア表面及びコア中心のＪＩＳ−Ｃ硬度
コア表面については、硬度計の針をコア曲面に対して垂直になるようにして、ＪＩＳ−Ｃ硬度に準じて測定した。コア中心についてはコアを２分割し、その断面の中心部分をＪＩＳ−Ｃ硬度に準じて測定した。
【００８３】
中間層及びカバーのショアＤ硬度（材料硬度）
カバー用組成物を約２ｍｍの厚さに熱プレスで成型し、得られたシートを２３℃で２週間保存した後、ＡＳＴＭ  Ｄ−２２４０に準じて測定した。
【００８４】
ボール初速度
Ｒ＆Ａの承認する装置であるＵＳＧＡのドラム回転式の初速度計と同方式の初速測定器を用いて球体対象物（ボール又はコア）の初速度を測定した。ボールを２３±１℃環境下で３時間以上温調した後、室温２３±２℃の部屋でテストした。２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出した。約１５分間でこのサイクルを行なった。
【００８５】
飛び性能
（１）ドライバー（ブリヂストンスポーツ社製  TourStage X-Drive Type405 9.5°）をスウィングロボット（ミヤマエ社製）に装着し、ＨＳ４５で打撃した時の飛距離を測定した。初速・スピンは打撃直後のボールを高速カメラを使用して測定した値である。
（２）アイアン（ブリヂストンスポーツ社製  TourStage New X-BLADE CB I#6）をスウィングロボット（ミヤマエ社製）に装着し、ＨＳ４５で打撃した時の飛距離を測定した。初速・スピンは打撃直後のボールを高速カメラを使用して測定した値である。
【００８６】
打感
アマチュアゴルファー（ハンディキャップ１０未満の上級者）５人が打撃後、以下の基準で評価した採点結果を平均し、それを３段階で判断した。
５点  非常に軟らかい
４点  軟らかい
３点  普通
２点  やや硬い
１点  非常に硬い
○：軟らかい（５人の平均点が４点以上）
△：普通（５人の平均点が２〜４点）
×：硬い（５人の平均点が２点以下）
【００８７】
割れ耐久性
ゴルフ打撃ロボットにＷ＃１をつけてヘッドスピード４０ｍ／ｓにて繰り返し打撃した時のボール表面にひびが入り始めた時の回数で評価した。各ボールＮ＝３としてその平均値でみた。実施例２のボールの初速が初期１０回平均の初速対比で９７％以下になった時の回数を１００として下の指標により判断した。
○：指数１１０以上
△：指数９０以上１１０未満
×：指数９０未満
【００８８】
上記表５の結果から各比較例のゴルフボールは実施例に比べて下記に示すとおりボール性能が劣る。
比較例１では、コアの硬度分布が小さいため、＃１・Ｉ＃６共にスピンが多く、打感も硬くなる。
比較例２では、上記硬さ式（※１）の値が小さいため、＃１・Ｉ＃６共にスピンが多く飛ばない。
比較例３では、硬さ式（※１）の値が大きいため、Ｉ＃６のスピンが多く飛ばなくなり、アイアンの打感も硬くなる。
比較例４では、中間層が軟らかすぎるため、Ｉ＃６のスピンが多く飛ばない。
比較例５では、中間層が硬すぎるため、＃１・Ｉ＃６共に打感が硬い。また割れ耐久性も悪くなる。
比較例６では、カバーが軟らかすぎるため、＃１・Ｉ＃６共にスピンが多く飛ばない。
比較例７では、カバーが硬すぎるため、＃１・Ｉ＃６共に打感が硬い。またＩ＃６のスピンが多く飛ばない。
比較例８では、コアが小さく、硬さ式（※１）の値が大きいため、＃１・Ｉ＃６共にスピンが多く飛ばなく、打感も硬い。
比較例９では、カバーの反発が悪く、Ｉ＃６の初速が上がらないため飛ばない。また、アイアン打撃時の接触時間が長くなりボールが重く感じる。